FR 2970107 A1 20120706 FR 1150017 A 20110103 1 CONDUCTEUR DE TRANSPORT D'ENERGIE ELECTRIQUE L'invention concerne un conducteur de transport d'énergie électrique. Elle se rapporte plus précisément à un conducteur comportant un support cylindrique revêtu d'une bande en forme de tube comprenant au moins une couche supraconductrice. Un tel conducteur peut être fabriqué selon le procédé décrit dans le document de brevet EP 1 916 720. Selon ce procédé, cette bande est constituée d'un revêtement en matériau supraconducteur déposé sur un substrat métallique texturé et soumis à un traitement de chauffage. Ce substrat en forme de bande est disposé selon un tube autour du support cylindrique également métallique, est soudé selon une ligne de soudure longitudinale par soudure au laser ou par soudure à l'arc électrique sous gaz protecteur TIG (acronyme de « Tungsten Inert Gas »), puis est rétreint pour être plaqué sur le support cylindrique. Le matériau supraconducteur, constitué d'un oxyde de cuivre, de baryum et d'yttrium est ensuite déposé sur le tube rétreint et soumis à une opération de chauffage de l'ordre de 700°C à 850°C. L'opération de rétreint est préjudiciable aux propriétés mécaniques, thermiques et électriques du tube en matériau supraconducteur. Cette opération de rétreint peut endommager l'orientation des grains de surface et/ou une couche en matériau céramique de revêtement. Afin de supprimer cette opération de rétreint, l'invention propose de fixer cette bande en forme de tube comprenant au moins une couche supraconductrice par collage de cette bande sur le support cylindrique au moyen d'un agent adhésif. Le document de brevet EP 0 451 864 décrit un conducteur de transport d'énergie électrique comportant un support cylindrique revêtu de plusieurs bandes longitudinales supraconductrices fixées sur ce support au moyen d'un agent adhésif pouvant contenir des fibres et/ou des particules, en particulier des fibres de verre. Cependant, il s'avère que ce type d'agent adhésif présente des risques de claquage électrique. Pour résoudre ce problème, l'invention propose un conducteur de transport d'énergie électrique comportant un support cylindrique revêtu d'une bande en forme de tube comprenant au moins une couche supraconductrice, caractérisé en ce que cette bande est fixée au dit support cylindrique au moyen d'un agent adhésif contenant des charges conductrices et présentant une conductivité électrique d'au moins 10-3 S/m. Selon un mode de réalisation préféré, ledit agent adhésif est un 15 agent thermo-fusible. Ledit agent adhésif peut être constitué d'une polyoléfine ou d'une résine thermodurcissable. Lesdites charges peuvent être constituées de particules de noir de carbone ou de particules de noir de carbone. 20 Dans ce cas, de préférence, le taux desdites charges est compris entre 10 et 35% en poids. Lesdites charges peuvent être constituées de nanotubes de carbone. Dans ce cas, de préférence, le taux desdits nanotubes est 25 compris entre 0,1 et 10% en poids. L'invention est décrite ci-après plus en détail à l'aide d'une figure représentant un mode de réalisation préféré de l'invention. Cette figure est une vue en coupe transversale d'un conducteur conforme à l'invention. Un conducteur de transport d'énergie électrique 1 comporte un support cylindrique 2 qui peut être plein comme illustré ou tubulaire creux, revêtu d'une bande en forme de tube 3 comprenant au moins une couche supraconductrice. Cette bande 3 est plaquée autour du support cylindrique 1 selon une forme de tube. Le support 2 peut être en métal ou en matériau composite, par exemple en polymère chargé de fibres de verre ou de carbone de renforcement mécanique. La bande 3 est constituée d'un substrat métallique texturé, par exemple en nickel, en alliage de nickel ou en solution solide à base de nickel, sur lequel est déposée au moins une couche tampon, composée d'oxydes de cérium, de lanthane, de zirconium, d'yttrium, de baryum et/ou de cuivre, et au moins une couche supraconductrice, composée par exemple d'un oxyde de cuivre, de baryum et de terre rare. Ce substrat peut présenter une épaisseur comprise entre 20 et 150 microns et le tube formé par ladite bande 3 peut présenter un diamètre externe de 0,5 à 3 mm. Selon l'invention, cette bande 3 est fixée au support cylindrique 20 au moyen d'un agent adhésif 4 contenant des charges conductrices et présentant une conductivité électrique d'au moins 10-3 S/m. Cet agent adhésif est avantageusement thermo-fusible et peut être constitué d'une polyoléfine, par exemple de polyéthylène ou de polypropylène, ou d'une résine thermodurcissable, par exemple d'une 25 résine époxy. Les charges peuvent être constituées de particules de noir de carbone ou de particules de noir de carbone, leur taux étant de préférence compris entre 10 et 35% en poids. Les charges peuvent être constituées de nanotubes de carbone, leur taux des nanotubes étant de préférence compris entre 0,1 et 10% en poids. Un tel conducteur peut être fabriqué de façon particulièrement 5 simple. La bande 3 est conformée autour du support cylindrique 2 et peut présenter un jeu 5 à ses bords. Aucun réglage précis n'est donc nécessaire et aucun risque d'endommagement n'intervient. L'agent adhésif chargé peut être appliqué avant ou durant cette 10 opération de conformation, sur le support 2 ou sur la bande 3. 15 REVENDICATIONS1. Conducteur de transport d'énergie électrique (1) comportant un support cylindrique (2) revêtu d'une bande en forme de tube (3) comprenant au moins une couche supraconductrice, caractérisé en ce que cette bande (3) est fixée au dit support cylindrique (2) au moyen d'un agent adhésif (4) contenant des charges conductrices et présentant une conductivité électrique d'au moins 10-3 S/m. 10 2. Conducteur selon la revendication 1, caractérisé en ce que ledit agent adhésif est un agent thermo-fusible. 3. Conducteur selon la revendication 2, caractérisé en ce que ledit agent adhésif est constitué d'une polyoléfine. 4. Conducteur selon la revendication 2, caractérisé en ce que ledit 15 agent adhésif est constitué d'une résine thermodurcissable. 5. Conducteur selon l'une des revendications précédentes, caractérisé en ce que lesdites charges sont constituées de particules de noir de carbone. 6. Conducteur selon la revendication 5, caractérisé en ce que le taux 20 desdites charges est compris entre 10 et 35% en poids. 7. Conducteur selon l'une des revendications 1 à 4, caractérisé en ce que lesdites charges sont constituées de nanotubes de carbone. 8. Conducteur selon la revendication précédente, caractérisé en ce que le taux desdits nanotubes est compris entre 0,1 et 10% en 25 poids.